ОСОБО БЫСТРО ТВЕРДЕЮЩИЕ ПУЦЦОЛАНОВЫЕ ЦЕМЕНТНЫЕ СМЕСИ

1. Пуццолановая цементная композиция, содержащая:
15
распределение частиц пуццолана разного размера, способных вступать в реакцию с гидроксидом кальция в присутствии воды для образования твердых продуктов гидратации, обладающих цементирующими свойствами, при этом частицы пуццолана имеют D более чем около 5 мкм; и
85
распределение частиц гидравлического цемента разного размера, по меньшей мере частично, состоящих из трехкальциевого силиката и/или двухкальциевого силиката, которые при смешивании с водой обеспечивают избыток гидроксида кальция и которые могут вступать в реакцию по меньшей мере с частью частиц пуццолана, причем частицы гидравлического цемента имеют D менее чем около 20 мкм.
10
90
2. Композиция по п.1, в которой частицы пуццолана имеют D более чем около 5 мкм, а частицы гидравлического цемента имеют D менее чем около 20 мкм.
5
95
3. Композиция по п.1, в которой частицы пуццолана имеют D более чем около 5 мкм, а частицы гидравлического цемента имеют D менее чем около 20 мкм.
15
85
4. Композиция по п.1, в которой частицы пуццолана имеют D более чем около 10 мкм, а частицы гидравлического цемента имеют D менее чем около 15 мкм.
10
90
5. Пуццолановая цементная композиция по п. 1, в которой частицы пуццолана имеют D более чем около 10 мкм, а частицы гидравлического цемента имеют D менее чем около 15 мкм.
15
85
6. Композиция по п.1, в которой частицы пуццолана имеют D более чем около 15 мкм, а частицы гидравлического цемента имеют D менее чем около 10 мкм.
10
90
90
7. Композиция по п.1, в которой частицы пуццолана имеют D более чем около 15 мкм и D менее чем около 100 мкм, а частицы гидравлического цемента имеют D менее чем около 10 мкм.
8. Композиция по п.1, в которой частицы пуццолана содержат по меньшей мере 30% от общего объема частиц пуццолана и гидравлического цемента, а частицы гидравлического цемента содержат по меньшей мере 70% от общего объема частиц пуццолана и гидравлического цемента.
9. Композиция по п.1, дополнительно содержащая по меньшей мере одно из мелкого заполнителя, крупного заполнителя, извести, крепкого щелочного раствора, пластифицирующей добавки, ускорителя, замедлителя, стабилизатора гидратации, реологического модификатора или воды.
2
2
10. Композиция по п.1, имеющая тонкость помола по Блейну в диапазоне от около 280 м/кг до около 600 м/кг.
2
2
11. Композиция по п.1, имеющая тонкость помола по Блейну в диапазоне от 300 м/кг до около 500 м/кг.
2
2
12. Композиция по п.1, в которой частицы гидравлического цемента имеют тонкость помола по Блейну более чем около 500 м/кг, а частицы пуццолана имеют тонкость помола по Блейну менее чем около 325 м/кг.
2
2
13. Композиция по п.1, в которой частицы гидравлического цемента имеют тонкость помола по Блейну более чем около 650 м/кг, а частицы пуццолана имеют тонкость помола по Блейну менее чем около 300 м/кг.
2
2
14. Композиция по п.1, в которой частицы гидравлического цемента имеют тонкость помола по Блейну более чем около 800 м/кг, а частицы пуццолана имеют тонкость помола по Блейну менее чем около 275 м/кг.
15. Способ изготовления пуццолановой цементной композиции, включающий:
обеспечение исходного потока частиц гидравлического цемента;
обеспечение исходного потока частиц пуццолана;
90
измельчение и/или сортировку частиц гидравлического цемента для получения модифицированного потока частиц гидравлического цемента повышенной крупности по сравнению с исходным потоком частиц гидравлического цемента, который имеет D менее чем около 20 мкм;
90
10
удаление по меньшей мере части частиц пуццолана мельче, чем около 20 мкм и/или измельчение по меньшей мере части частиц пуццолана для получения модифицированного потока частиц пуццолана, который имеет D менее чем около 120 мкм и D более чем около 10 мкм; и
смешивание модифицированных потоков частиц гидравлического цемента и пуццолана для получения пуццолановой цементной композиции.
90
16. Способ по п.15, дополнительно включающий удаление по меньшей мере части частиц пуццолана крупнее, чем около 60 мкм для получения модифицированного потока частиц пуццолана, имеющих D менее чем около 80 мкм.
17. Способ по п.15, дополнительно включающий добавление по меньшей мере одного из гипса, мелкого заполнителя, крупного заполнителя, извести, крепкого щелочного раствора, пластифицирующей добавки, ускорителя, замедлителя, стабилизатора гидратации, реологического модификатора или воды в пуццолановую цементную композицию.
18. Способ по п.15, дополнительно включающий смешивание пуццолановой цементной композиции с одним или более заполнителями и водой для получения бетонной композиции.
19. Способ по п.18, в котором частицы гидравлического цемента и частицы пуццолана смешивают друг с другом во время изготовления бетонной композиции.
20. Пуццолановая цементная композиция, содержащая:
частицы пуццолана, способные вступать в реакцию с гидроксидом кальция в присутствии воды для образования твердых продуктов гидратации, обладающих цементирующими свойствами; и
частицы гидравлического цемента, по меньшей мере частично состоящие из трехкальциевого силиката и/или двухкальциевого силиката, которые при смешивании с водой обеспечивают избыток гидроксида кальция и которые могут вступать в реакцию по меньшей мере с частью частиц пуццолана,
при этом по меньшей мере около 90% от общего объема частиц пуццолана и гидравлического цемента крупнее, чем около 20 мкм составляют частицы пуццолана,
причем по меньшей мере около 90% от общего объема частиц пуццолана и гидравлического цемента мельче, чем около 5 мкм составляют частицы гидравлического цемента.
21. Композиция по п.20, в которой по меньшей мере около 90% от общего объема частиц пуццолана и гидравлического цемента крупнее, чем около 15 мкм составляют частицы пуццолана, и по меньшей мере около 90% от общего объема частиц пуццолана и гидравлического цемента мельче, чем около 7,5 мкм составляют частицы гидравлического цемента.
22. Композиция по п.20, в которой по меньшей мере около 90% от общего объема частиц пуццолана и гидравлического цемента крупнее, чем около 10 мкм составляют частицы пуццолана, и по меньшей мере около 90% от общего объема частиц пуццолана и гидравлического цемента мельче, чем около 10 мкм составляют частицы гидравлического цемента.
23. Композиция по п.20, в которой пуццолан содержит по меньшей мере один компонент, выбранный из группы, состоящей из: зольной пыли, шлака, доменного шлака, вулканического туфа, вулканического пепла, обожженной глины и обожженного сланца.